(57)【要約】【課題】  容易に、貼ることができ且つ一定期間の使用後引き剥がすことができる、窓貼りシートを提供すること。【解決手段】  この発明にかかる外貼り断熱シート１０は、空気層形成材１２と、空気層形成材の表面に積層された耐候性を有する、空気層形成材を支持する支持材１４と、前記空気層形成材の支持材とは反対の側に積層される基材１６と、前記基材の空気層形成材とは反対の側に積層された粘着剤層１８とを備え、前記粘着剤層において被着面に貼着されるとともに、空気層形成材１２及び支持材１４が積層された基材１６とともに粘着剤層１８を被着面から引き剥がすことができる。【選択図】図４
2019034513.tif 000002
【特許請求の範囲】
【請求項１】
空気層形成材と、
空気層形成材の表面に積層された耐候性を有する、空気層形成材を支持する支持材と、
前記空気層形成材の支持材とは反対の側に積層される基材と、
前記基材の空気層形成材とは反対の側に積層された粘着剤層とを備え、
前記粘着剤層において被着面に貼着されるとともに、空気層形成材及び支持材が積層された基材とともに粘着剤層を被着面から引き剥がすことができることを特徴とする、外貼り断熱シート。
【請求項２】
空気層形成材の気胞粒フィルムの表面には、熱可塑性合成樹脂フィルムからなる支持材が貼着され、且つ、空気層形成材のベースフィルムの裏面には、挟着材が貼着されたことを特徴とする、請求項１に記載の外貼り断熱シート。
【請求項３】
前記空気層形成材の厚みは2.8〜14.8mm以下であり、空気層形成材と支持材と挟着材と基材と粘着剤層とを合わせた厚みは、3.0〜15.0mm以下であることを特徴とする、請求項１または請求項２に記載の外貼り断熱シート。
【請求項４】
前記空気層形成材と粘着剤層との間に介在する基材は、強度を保持し且つ経時的変化の少ない熱可塑性合成樹脂フィルムであることを特徴とする、請求項１ないし３のいずれかに記載の外貼り断熱シート。
【請求項５】
空気層形成材に成形される前の半溶融状態の熱可塑性合成樹脂フィルム状の第１積層体を送る工程と、
前記空気層形成材に積層される基材と、前記基材の空気層形成材とは反対の面に積層された粘着剤層と、前記粘着剤層の基材とは反対側の面に仮着された離型フィルムとを有する、第２積層体を準備する工程と、
第１積層体により空気層形成材を成形し、且つ、該空気層形成材と第２積層材体とを積層する工程と、
前記積層された空気層形成材と第２積層体の一方及び／又は他方から圧着して、空気層形成材と、第２積層体とを熱圧着する工程と、
支持材に成形される前の半溶融状態の熱可塑性合成樹脂フィルム状の支持材を、第１積層体からなる空気層形成材に熱圧着して、空気層形成材と支持材とを積層し、且つ、空気層形成材に支持材を形成する工程とを備え、
前記粘着剤層において被着面に貼着されるとともに、空気層形成材及び支持材が積層された基材とともに粘着剤層を被着面から引き剥がすことができることを特徴とする、外貼り断熱シートの製造方法。
【請求項６】
空気層形成材と第２積層体とを積層する工程は、基材に挟着材が積層され、且つ、基材に接着された挟着材と空気層形成材とを接着することを含む、請求項５に記載の外貼り断熱シートの製造方法。
【請求項７】
空気層形成材に成形される前の半溶融状態の熱可塑性合成樹脂フィルム状の第１積層体を送る工程と、
前記基材の空気層形成材が積層される側とは反対の側に積層される粘着剤層と、前記粘着剤層の基材とは反対側の面に仮着された離型フィルムとを有する、第２積層体を準備する工程と、
前記空気層形成材に積層される基材を準備する工程と、
第１積層体により空気層形成材を形成し、且つ、前記空気層形成材のと基材とを接し合わせて、空気層形成材と基材とを積層する工程と、
前記積層された空気層形成材と基材の一方及び／又は他方から加圧して、空気層形成材と、基材とを熱圧着する工程と、
支持材に成形される前の半溶融状態の熱可塑性合成樹脂フィルム状の支持材を、第１積層体からなる空気層形成材に熱圧着して、空気層形成材と支持材とを積層し、且つ、空気層形成材に支持材を形成する工程と、
空気層形成材に接着された基材の空気層形成材とは反対側の側に、第２積層体の粘着剤層を接着する工程とを備え、
前記粘着剤層において被着面に貼着されるとともに、空気層形成材及び支持材が積層された基材とともに粘着剤層を被着面から引き剥がすことができることを特徴とする、外貼り断熱シートの製造方法。
【請求項８】
空気層形成材と基材とを積層する工程は、基材に挟着材が積層され、且つ、基材に接着された挟着材と空気層形成材とを接着することを含む、請求項７に記載の外貼り断熱シートの製造方法。
【請求項９】
空気層形成材に成形される前の半溶融状態の熱可塑性合成樹脂フィルム状の第１積層体により、空気層形成材を成形する工程は、一方の空気層形成材に成形される前の半溶融状態の熱可塑性合成樹脂フィルム状の気胞粒フィルムを、気胞粒を有する気胞粒フィルムに成形するとともに、他方の空気層形成材に成形される前の半溶融状態の熱可塑性合成樹脂フィルム状のベースフィルムを、ベースフィルムに成形し、且つ、気胞粒フィルムの気胞粒の周辺とベースフィルムとを積層して空気層形成材に成形する工程を含む、請求項５又は６７に記載の外貼り断熱シートの製造方法。
【発明の詳細な説明】
【技術分野】
【０００１】
本発明は、外貼り断熱シート及びその製造方法に関し、特に、例えば、窓ガラスの窓の外側の面に貼着する、断熱性に優れた外貼り断熱シート及びその製造方法に関する。
【背景技術】
【０００２】
住宅などの建築物では、高断熱化が進められているが、開閉操作を容易にする必要がある窓は、壁などに使用されている高性能断熱材を使用することができない。そこで、窓からの熱の流出入を抑える手段として断熱性に優れ、かつ透明性の高い窓貼りシートが提案されている（特許文献１）。
【０００３】
【特許文献１】特開２０１０−１３８６５９号公報
【発明の開示】
【発明が解決しようとする課題】
【０００４】
現在、より一層容易に窓ガラスに貼着して断熱性をもたせ、又、一定期間が経過した後には、容易に窓ガラスから引き剥がすことが可能な窓張りシートが求められている。
本発明は、容易に、貼ることができ且つ一定期間の使用後引き剥がすことができる、窓貼りシートを提供せんとするものである。
【課題を解決するための手段】
【０００５】
本発明は、かかる課題を解決するために、次のいずれかの手段を採用するものである。
この発明の請求項１にかかる外貼り断熱シートは、空気層形成材と、
空気層形成材の表面に積層された耐候性を有する、空気層形成材を支持する支持材と、
前記空気層形成材の支持材とは反対の側に積層される基材と、
前記基材の空気層形成材とは反対の側に積層された粘着剤層とを備え、
前記粘着剤層において被着面に貼着されるとともに、空気層形成材及び支持材が積層された基材とともに粘着剤層を被着面から引き剥がすことができる外貼り断熱シートである。
この発明の請求項２にかかる空気層形成材の気胞粒フィルムの表面には、熱可塑性合成樹脂フィルムからなる支持材が貼着され、且つ、空気層形成材のベースフィルムの裏面には、挟着材が貼着されたことを特徴とする、請求項１に記載の外貼り断熱シートである。
この発明の請求項３にかかる前記空気層形成材の厚みは２．８〜１４．８mmであり、空気層形成材と支持材と挟着材と基材と粘着剤層とを合わせた厚みは、３．０〜１５．０mm以下であることを特徴とする、請求項１または請求項２に記載の外貼り断熱シートである。
この発明の請求項４にかかる前記空気層形成材と粘着剤層との間に介在する基材は、強度を保持し且つ経時的変化の少ない熱可塑性合成樹脂フィルムであることを特徴とする、請求項１ないし３のいずれかに記載の外貼り断熱シートである。
【０００６】
この発明の請求項５にかかる空気層形成材に成形される前の半溶融状態の熱可塑性合成樹脂フィルム状の第１積層体を送る工程と、
前記空気層形成材に積層される基材と、前記基材の空気層形成材とは反対の面に積層された粘着剤層と、前記粘着剤層の基材とは反対側の面に仮着された離型フィルムとを有する、第２積層体を準備する工程と、
第１積層体により空気層形成材を成形し、且つ、該空気層形成材と第２積層材体とを積層する工程と、
前記積層された空気層形成材と第２積層体の一方及び／又は他方から圧着して、空気層形成材と、第２積層体とを熱圧着する工程と、
支持材に成形される前の半溶融状態の熱可塑性合成樹脂フィルム状の支持材を、第１積層体からなる空気層形成材に熱圧着して、空気層形成材と支持材とを積層し、且つ、空気層形成材に支持材を形成する工程とを備え、
前記粘着剤層において被着面に貼着されるとともに、空気層形成材及び支持材が積層された基材とともに粘着剤層を被着面から引き剥がすことができることを特徴とする、外貼り断熱シートの製造方法である。
この発明の請求項６にかかる空気層形成材と第２積層体とを積層する工程は、基材に挟着材が積層され、且つ、基材に接着された挟着材と空気層形成材とを接着することを含む、請求項５に記載の外貼り断熱シートの製造方法である。
この発明の請求項７にかかる空気層形成材に成形される前の半溶融状態の熱可塑性合成樹脂フィルム状の第１積層体を送る工程と、
前記基材の空気層形成材が積層される側とは反対の側に積層される粘着剤層と、前記粘着剤層の基材とは反対側の面に仮着された離型フィルムとを有する、第２積層体を準備する工程と、
前記空気層形成材に積層される基材を準備する工程と、
第１積層体により空気層形成材を形成し、且つ、前記空気層形成材のと基材とを接し合わせて、空気層形成材と基材とを積層する工程と、
前記積層された空気層形成材と基材の一方及び／又は他方から加圧して、空気層形成材と、基材とを熱圧着する工程と、
支持材に成形される前の半溶融状態の熱可塑性合成樹脂フィルム状の支持材を、第１積層体からなる空気層形成材に熱圧着して、空気層形成材と支持材とを積層し、且つ、空気層形成材に支持材を形成する工程と、
空気層形成材に接着された基材の空気層形成材とは反対側の側に、第２積層体の粘着剤層を接着する工程とを備え、
前記粘着剤層において被着面に貼着されるとともに、空気層形成材及び支持材が積層された基材とともに粘着剤層を被着面から引き剥がすことができることを特徴とする、外貼り断熱シートの製造方法である。
この発明の請求項８にかかる空気層形成材と基材とを積層する工程は、基材に挟着材が積層され、且つ、基材に接着された挟着材と空気層形成材とを接着することを含む、請求項７に記載の外貼り断熱シートの製造方法である。
この発明の請求項９にかかる空気層形成材に成形される前の半溶融状態の熱可塑性合成樹脂フィルム状の第１積層体により、空気層形成材を成形する工程は、一方の空気層形成材に成形される前の半溶融状態の熱可塑性合成樹脂フィルム状の気胞粒フィルムを、気胞粒を有する気胞粒フィルムに成形するとともに、他方の空気層形成材に成形される前の半溶融状態の熱可塑性合成樹脂フィルム状のベースフィルムを、ベースフィルムに成形し、且つ、気胞粒フィルムの気胞粒の周辺とベースフィルムとを積層して空気層形成材に成形する工程を含む、請求項５又は７に記載の外貼り断熱シートの製造方法である。
【発明の効果】
【０００７】
本発明によれば、断熱性に優れた外貼り断熱シート及びその製造方法を提供することができる。
請求項１の発明によれば、
本発明にかかる外貼り断熱シートは、空気層形成材と、
空気層形成材の表面に積層された耐候性を有する、空気層形成材を支持する支持材と、
前記空気層形成材の支持材とは反対の側に積層される基材と、
前記基材の空気層形成材とは反対の側に積層された粘着剤層とを備え、
前記粘着剤層において被着面に貼着されるとともに、空気層形成材及び支持材が積層された基材とともに粘着剤層を被着面から引き剥がすことができるので、窓ガラス戸を構成するサッシ（窓枠）の内側において窓ガラスの外側に貼ることにより、窓ガラス面に対して直接、窓ガラスに日光が当たることを防ぐことができる。特に、熱割れ現象が発生し易い網入りガラスにおいて、直接日光が当たらないことにより、温度の差が発生し難くなり、熱割れ現象の発現を抑える効果が生じる。
請求項５の発明によれば、
空気層形成材に成形される前の半溶融状態の熱可塑性合成樹脂フィルム状の第１積層体を送る工程と、
前記空気層形成材に積層される基材と、前記基材の空気層形成材とは反対の面に積層された粘着剤層と、前記粘着剤層の基材とは反対側の面に仮着された離型フィルムとを有する、第２積層体を準備する工程と、
第１積層体により空気層形成材を成形し、且つ、該空気層形成材と第２積層材体とを積層する工程と、
前記積層された空気層形成材と第２積層体の一方及び／又は他方から圧着して、空気層形成材と、第２積層体とを熱圧着する工程と、
支持材に成形される前の半溶融状態の熱可塑性合成樹脂フィルム状の支持材を、第１積層体からなる空気層形成材に熱圧着して、空気層形成材と支持材とを積層し、且つ、空気層形成材に支持材を形成する工程とを備えるので、
前記粘着剤層において被着面に貼着されるとともに、空気層形成材及び支持材が積層された基材とともに粘着剤層を被着面から引き剥がすことができる外貼り断熱シートを、効率的に製造することができる。
【図面の簡単な説明】
【０００８】
【図１】は、本発明にかかる外貼り断熱シートの正面図解図である。
【図２】は、本発明にかかる外貼り断熱シートの断面図解図である。
【図３Ａ】は、本発明にかかる外貼り断熱シートの製造方法を示す図解図である。
【図３Ｂ】は、本発明にかかる外貼り断熱シートの製造方法を示す図解図である。
【図４】は、本発明にかかる外貼り断熱シートの使用方法を示す斜視図解図である。
【図５】は、本発明にかかる外貼り断熱シートの説明図である。
【発明を実施するための最良の形態】
【０００９】
本発明にかかる一実施の形態である窓の外に貼る外貼り断熱シート１０は、
空気層形成材１２と、
空気層形成材１２を構成する気胞粒フィルム２０の表面に積層された耐候性を有する、空気層形成材１２を支持する支持材１４と、
空気層形成材１２を構成するベースフィルム２２の裏面に積層された挟着材４０と、
前記空気層形成材１２の支持材１４とは反対の側すなわち挟着材４０に積層される基材１６と、
前記基材１６の空気層形成材１２とは反対の側に積層された粘着剤層１８とを備え、
前記粘着剤層１８において被着面Ｇに貼着されるとともに、空気層形成材１２及び支持材１４並びに挟着材４０が積層された基材１６とともに粘着剤層１８を被着面Ｇから引き剥がすことができることを特徴とする。
【００１０】
本発明にかかる空気層形成材１２及び支持材１４としては、熱可塑性樹脂からなるシートないしはフィルム又はシート状物ないしはフィルム状物であることが好ましい。このような熱可塑性樹脂としては、例えば、ポリエチレン、ポリプロピレン、ポリメチルペンテンなどのポリオレフィン樹脂、ナイロン６、ナイロン６６などのポリアミド樹脂、ポリエチレンテレフテレート、ポリブチレンテレフタレートなどのポリエステル樹脂、ポリカーボネート樹脂、ポリアリレート樹脂、ポリアセタール樹脂、ポリフェニレンスルフィド樹脂、アクリル樹脂などを用いることができる。この中で、強度、耐熱性、透明性の観点から、特にポリオレフィン樹脂が好ましく、なかでも、耐候性を有する高密度ポリエチレンがより好ましい。
【００１１】
本発明にかかる基材１６としては、熱可塑性樹脂からなるシートないしはフィルムであることが好ましい。このような熱可塑性樹脂としては、例えば、ポリエチレン、ポリプロピレン、ポリメチルペンテンなどのポリオレフィン樹脂、ナイロン６、ナイロン６６などのポリアミド樹脂、ポリエチレンテレフテレート、ポリブチレンテレフタレートなどのポリエステル樹脂、ポリカーボネート樹脂、ポリアリレート樹脂、ポリアセタール樹脂、ポリフェニレンスルフィド樹脂、アクリル樹脂などを用いることができる。この中で、強度、耐熱性、透明性の観点から、特にポリエステル樹脂が好ましく、なかでも、耐候性を有するポリエチレンテレフタレートがより好ましい。
【００１２】
これらの支持材１４、基材１６及び挟着材４０中には、耐候性剤として、例えば、紫外線吸収剤が添加され、その他、帯電防止剤、赤外線吸収剤、可塑剤、滑剤などが添加されても良い。
また、支持材１４及び基材１６には、予めコロナ放電処理、プラズマ処理、グロー放電処理、逆スパッタ処理及び粗面化処理などの表面処理や公知のアンカーコート処理が施されて良い。
【００１３】
本件発明の外貼り断熱シート１０は、その厚みが、5mm以下であることが好ましく、5mmより厚いと、外貼り断熱シート１０を窓に貼り付けた際に窓枠（サッシ）との段差が発生し、窓の開閉ができなくなる場合がある。
外貼り断熱シートの高さが３．０ｍｍ未満であれば、熱伝導率が高くなり、耐候性が乏しく、外貼り断熱シート１０の高さが１５．０ｍｍを超えると、剛性が乏しくなり、風雨に曝されると凹んだり歪んだりして耐候性に劣る。
本件発明の外貼り断熱シート１０は、柔軟性を有しており、凹凸のある網入りガラスの外側面にも貼着することができる。
【００１４】
（空気層形成材１２）
本発明の外貼り断熱シート１０の空気層形成材１２としては、厚みが３ｍｍ以下であることが好ましく、より好ましくは１ｍｍ以下である。空気層形成材１２が３ｍｍより厚いと、窓に貼り付けた際に窓枠（サッシ）との段差が発生し、窓の開閉ができなくなる場合がある。
【００１５】
図１及び図２に示す空気層形成材１２は、長尺状の対をなす帯状体として気胞粒フィルム２０とベースフィルム２２とを用いており、この気胞粒フィルム２０とベースフィルム２２とを重ね合せて積層体とし、この積層体の長辺と短辺との二辺を溶着して空気層形成材１２を形成している。
【００１６】
本発明における気胞粒フィルム２０は、図１及び図２に示すように、合成樹脂ラミネートシートとしての気胞粒フィルム２０及びベースフィルム２２の長さ方向及び幅方向に、空気を閉じ込めた気胞粒２４を配列した断熱性をもつシートとして構成されている。気胞粒２４は、気胞粒フィルム２０の気胞粒２４の周辺領域を、ベースフィルム２２の気胞粒フィルム２０との対向面に接着して、空気を閉じ込められている。
【００１７】
空気層形成材１２は、２枚のラミネートシートすなわち一方の気胞粒フィルム２０及び他方のベースフィルム２２の間で形成される独立気泡の気胞粒２４の中空部分の形状は、正面視略円形である。
【００１８】
ここで、独立気泡の気胞粒２４の全体的形状は、気泡を構成する凹部を閉じている部分の形状が円形のドーム状である。先端部分は、完全に基部となるベースフィルム２２と平行でなく湾曲していてもよい。
【００１９】
気胞粒２４は、１列に適宜な間隔をおいて直線状に並列されており、隣接する各列間において、隣接する気胞粒２４の列の気胞粒２４の間に気胞粒２４が位置するように、構成されている。
【００２０】
先端部分の気胞粒２４の高さが２．８ｍｍ未満であれば、熱伝導率が高くなり、耐候性が乏しく、気胞粒２４の高さが１４．８ｍｍを超えると、剛性が乏しくなり、風雨に曝されると凹んだり歪んだりして耐候性に劣る。気胞粒２４の径が７．０ｍｍ未満であれば、熱伝導率が高くなり、耐候性が乏しく、気胞粒２４の径が１４．８ｍｍを超えると、剛性が乏しくなり、風雨に曝されると凹んだり歪んだりして耐候性に劣る。
サイズ（面積）は高さによって変わるが、気胞粒２４の底面の略円形の対粒間距離が１ｍｍとすれば、高さが２．８〜４ｍｍで、略円形の径は８〜１０ｍｍ程度が好適である。
【００２１】
気胞粒２４は、平面視円形の他、楕円、直方体、六角形等がある。
【００２２】
空気層形成材１２を構成する気胞粒フィルム２０及びベースフィルム２２の厚みは、10〜25μmであり、支持材１４及び挟着材４０より薄い。
【００２３】
支持材１４は、空気層形成材１２の気胞粒フィルム２０の表面に熱圧着された層状である。
支持材１４は、気胞粒フィルム２０の気胞粒２４の頂部に積層されたポリエチレン等の熱可塑性合成樹脂フィルムないしはフィルム状の層状である。
挟着材４０は、空気層形成材１２のベースフィルム２２の裏面に積層されたポリエチレン等の熱可塑性合成樹脂フィルムないしはフィルム状の層状である。
挟着材４０は、空気層形成材１２のベースフィルム２２と基材１６との間に介在して、空気層形成材１２を基材１６に積層して強く接着できるように形成されている。
【００２４】
特に、挟着材４０と基材１６とは、空気層形成材１２と挟着材４０とを熱圧着するときの温度（180〜220℃）により変質しないものを選択しなければならない。
【００２５】
（支持材１４及び挟着材４０）
支持材１４及び挟着材４０は、従来公知の熱可塑性樹脂から構成することができる。従来公知の熱可塑性樹脂としては、例えば、ポリエチレン、ポリプロピレン、ポリ１−ブテン、ポリ４−メチル−１−ペンテンまたはエチレン、プロピレン、１−ブテン、４−メチル−１−ペンテン等のα−オレフィン同士のランダムあるいはブロック共重合体等のポリオレフィン、エチレン・酢酸ビニル共重合体、エチレン・ビニルアルコール共重合体、エチレン・塩化ビニル共重合体等のエチレン・ビニル化合物共重合体、ポリスチレン、アクリロニトリル・スチレン共重合体、ＡＢＳ、α−メチルスチレン・スチレン共重合体等のスチレン系樹脂、ポリ塩化ビニル、ポリ塩化ビニリデン、塩化ビニル・塩化ビニリデン共重合体、ポリアクリル酸メチル、ポリメタクリル酸メチル等のポリビニル化合物、ナイロン６、ナイロン６−６、ナイロン６−１０、ナイロン１１、ナイロン１２等のポリアミド、ポリエチレンテレフタレート（ＰＥＴ）、ポリブチレンテレフタレート、ポリエチレンナフタレート（ＰＥＮ）等の熱可塑性ポリエステル、ポリカーボネート、ポリフェニレンオキサイドや、その他、ポリイミド樹脂、ポリアミドイミド樹脂、ポリエーテルイミド樹脂、フッ素樹脂、アリル樹脂、ポリウレタン樹脂、セルロース樹脂、ポリスルホン樹脂、ポリエーテルスルホン樹脂、ケトン樹脂、アミノ樹脂、ポリ乳酸などの生分解性樹脂を例示することができる。さらに、熱可塑性樹脂は、これらのブレンド物や、これら樹脂が適宜共重合により変性されたものであってもよい。上記熱可塑性樹脂のうち、支持材１４の変形防止性に優れているという観点から、ポリエチレンテレフタレート、ポリプロピレン、エチレン・ビニルアルコール共重合体、ポリエチレンまたはポリ塩化ビニルが好ましく、支持材１４の変形を長期にわたって有効に防止できる観点から、ポリエチレンテレフタレート、エチレン・ビニルアルコール共重合体、ポリエチレンがより好ましい。
【００２６】
（基材１６）
本発明にかかる基材１６は、一般的にはある程度の耐候性を有する熱可塑性樹脂フィルムが好ましいが、強度を保持し且つ経時的変化の少ないものを用いる。例えば、通常は透明プラスチックフィルムが使用されるが、用途によっては必ずしも透明である必要はない。また、通常はある程度剛性を有するものが使用され、好ましくは引張弾性率が１００〜５００ｋｇ／ｍｍ2程度のものが用いられる。
【００２７】
かかる基材１６を構成する熱可塑性樹脂フィルムの具体例としては、ポリエチレンテレフタレート（ＰＥＴ）又はポリブチレンテレフタレート（ＰＢＴ）フィルム、ポリプロピレンフィルム、ナイロン−６、ナイロン−６６等のポリアミド樹脂フィルム、ポリスチレンフィルム、４−メチルペンテンー１フィルム、ポリアクリルニトリル（ＰＡＮ）フィルム、ポリカーボネートフィルム、ポリアクリレートフィルム、ポリメタアクリレートフィルム、ポリイミドフィルム、アセテートフィルム、ポリ乳酸、ポリブチレンサクシネート（ＰＢＳ）などの生分解性樹脂等を挙げることができる。また、これらは無延伸フィルム及び延伸フィルムのいずれであってもよい。これらのうち、窓ガラスの断熱シートの場合、特に好ましいものは、強度を保持し且つ経時的変化の少ないポリエチレンテレフタレートである。
【００２８】
基材１６を構成するポリエチレンテレフタレート（ＰＥＴ）樹脂フィルムの大気圧プラズマ処理された熱接着性改質層が形成された表面は、挟着材４０を構成するエアコロナ処理された熱接着性改質層が形成されたポリエチレン（ＰＥ）樹脂フィルムのエアコロナ処理面とを対向させて、接着剤及びアンカーコート剤を塗布することなく、温度１８０℃ないし２００℃で、加圧力０．４ＭＰａで、１０秒間保持して加熱圧着して接着される。
基材１６を構成するポリエチレンテレフタレート（ＰＥＴ）樹脂フィルムの方が挟着材４０を構成するポリエチレン（ＰＥ）樹脂フィルムより融点が高い。
【００２９】
支持材１４及び基材１６としては、単層構造のものを用いてもよいが、積層構造のものを用いてもよい。支持材１４及び基材１６が積層構造を有する場合は、上記の熱可塑性樹脂を２種以上選択し、複数の熱可塑性樹脂層を積層してもよい。
【００３０】
支持材１４、挟着材４０及び基材１６の厚みは、１０〜５００μｍが好ましく、３０〜１５０μｍが特に好ましい。支持材１４及び基材１６が薄すぎると、シートが破れやすくなったり、風でめくれやすくなり、取扱い性が損なわれる虞がある。一方、支持材１４及び基材１６が厚すぎると、可撓性が低下し、各層が窓ガラスの被着面Ｇに追随しづらくなる虞がある。
【００３１】
（耐候剤）
基材１６、挟着材４０及び支持材１４の少なくとも一方に含有される耐候剤としては、任意の適切な耐候剤を採用し得る。このような耐候剤としては、好ましくは、紫外線吸収剤および酸化防止剤から選ばれる少なくとも１種である。耐候剤は、１種のみを用いても良いし、２種以上を併用しても良い。
【００３２】
耐候剤としての紫外線吸収剤としては、例えば、オキシベンゾフェノン系化合物、ベンゾトリアゾール系化合物、サリチル酸エステル系化合物、ベンゾフェノン系化合物、シアノアクリレート系化合物から選ばれる少なくとも１種が挙げられる。耐候剤としての紫外線吸収剤は、１種のみを用いても良いし、２種以上を併用しても良い。ベンゾトリアゾール系化合物としては、例えば、２−（２´−ヒドロキシフェニル）ベンゾトリアゾール類（例えば、２−（２´−ヒドロキシフェニル）−２Ｈ−ベンゾトリアゾール、およびその５´−メチル誘導体、３´，５´−ジ−ｔｅｒｔ−ブチル誘導体、５´−（１，１，３，３−テトラメチルブチル）誘導体、５−クロロ−３´，５´−ジ−ｔｅｒｔ−ブチル誘導体、５−クロロ−３´−ｔｅｒｔ−ブチル−５´−メチル誘導体、３´−ｓｅｃ−ブチル−５´−ｔｅｒｔ−ブチル誘導体、４´−オクトキシ誘導体、３´，５´−ジ−ｔｅｒｔ−アミル誘導体、３´，５´−ビス（α，α−ジメチルベンジル）誘導体など）、２−（２−ヒドロキシ）−２Ｈ−ベンゾトリアゾール、２−（２−ヒドロキシ−５−ビニルフェニル）−２Ｈ−ベンゾトリアゾール、２−（２−ヒドロキシ−５−アクリルイルオキシフェニル）−２Ｈ−ベンゾトリアゾール、２−（２−ヒドロキシ−３−メタクリルアミドメチル−５−ｔｅｒｔ−オクチルフェニル）ベンゾトリアゾール、２−（２Ｈ−ベンゾトリアゾル−２−イル）−６−ドデシル−４−メチルフェノール、２−（２Ｈ−ベンゾトリアゾル−２−イル）−４，６−ジ−ｔｅｒｔ−ペンチルフェノール、２−（２Ｈ−ベンゾトリアゾル−２−イル）−４−（１，１，３，３−テトラメチルブチル）フェノールなどが挙げられる。ベンゾフェノン系化合物、オキシベンゾフェノン系化合物としては、例えば、２，４−ジヒドロキシベンゾフェノン、２−ヒドロキシ−４−メトキシベンゾフェノン、２−ヒドロキシ−４−メトキシベンゾフェノン−５−スルホン酸（無水及び三水塩）、２−ヒドロキシ−４−オクチルオキシベンゾフェノン、４−ドデシルオキシ−２−ヒドロキシベンゾフェノン、４−ベンジルオキシ−２−ヒドロキシベンゾフェノン、２，２´，４，４´−テトラヒドロキシベンゾフェノン、２，２´−ジヒドロキシ−４，４´−ジメトキシベンゾフェノンなどが挙げられる。サリチル酸エステル系化合物としては、例えば、フェニル−２−アクリロイルオキシベンゾエ−ト、フェニル−２−アクロリイルオキシ−３−メチルベンゾエ−ト、フェニル−２−アクリロイルオキシ−４−メチルベンゾエ−ト、フェニル−２−アクリロイルオキシ−５−メチルベンゾエ−ト、フェニル−２−アクリロイルオキシ−３−メトキシベンゾエ−ト、フェニル−２−ヒドロキシベンゾエ−ト、フェニル−２−ヒドロキシ−３−メチルベンゾエ−ト、フェニル−２−ヒドロキシ−４−メチルベンゾエ−ト、フェニル−２−ヒドロキシ−５−メチルベンゾエ−ト、フェニル−２−ヒドロキシ−３−メトキシベンゾエ−トなどが挙げられる。シアノアクリレート系化合物としては、例えば、アルキル−２−シアノアクリレート、シクロアルキル−２−シアノアクリレート、アルコキシアルキル−２−シアノアクリレート、アルケニル−２−シアノアクリレート、アルキニル��２−シアノアクリレートなどが挙げられる。
【００３３】
耐候剤としての酸化防止剤としては、例えば、フェノール系安定剤、リン系安定剤、チオエーテル系安定剤、アミン系安定剤から選ばれる少なくとも１種が挙げられる。耐候剤としての酸化防止剤は、１種のみを用いても良いし、２種以上を併用しても良い。フェノール系安定剤としては、例えば、２，６−ジ−第３級ブチル−４−メチルフェノール、４−ヒドロキシメチル−２，６−ジ−第３級ブチルフェノール、２，６−ジ−第３級ブチル−４−エチルフェノール、ブチル化ヒドロキシアニソール、ｎ−オクタデシル−３−（４−ヒドロキシ−３，５−ジ−第３級ブチルフェニル）プロピオネート、ジステアリル−（４−ヒドロキシ−３−メチル−５−第３級ブチル）ベンジルマロネート、トコフェロール、２，２´−メチレンビス（４−メチル−６−第３級ブチルフェノール）、２，２´−メチレンビス（４−エチル−６−第３級ブチルフェノール）、４，４´−メチレンビス（２，６−ジ−第３級ブチルフェノール）、４，４´−ブチリデンビス（６−第３級ブチル−ｍ−クレゾール）、４，４´−チオビス（６−第３級ブチル−ｍ−クレゾール）、スチレン化フェノール、Ｎ，Ｎ´−ヘキサメチレンビス（３，５−ジ−第３級ブチル−４−ヒドロキシヒドロシンナミド、ビス（３，５−ジ−第３級ブチル−４−ヒドロキシベンジルホスホン酸エチルエステル）カルシウム、１，１，３−トリス（２−メチル−４−ヒドロキシ−５−第３級ブチルフェニル）ブタン、１，３，５−トリメチル−２，４，６−トリス（３，５−ジ−第３級ブチル−４−ヒドロキシベンジル）ベンゼン、テトラキス［３−（３，５−ジ−第３級ブチル−４−ヒドロキシフェニル）プロピオニルオキシメチル］メタン、１，６−ヘキサンジオール−ビス［３−（３，５−ジ−第３級ブチル−４−ヒドロキシフェニル）プロピオネート］、２，２´−メチレンビス（４−メチル−６−シクロヘキシルフェノール）、２，２´−メチレンビス［６−（１−メチルシクロヘキシル）−ｐ−クレゾール］、１，３，５−トリス（４−第３級ブチル−３−ヒドロキシ−２，６−ジメチルベンジル）イソシアヌル酸、１，３，５−トリス（３，５−ジ−第３級ブチル−４−ヒドロキシベンジル）イソシアヌル酸、トリエチレングリコール−ビス［３−（３−第３級ブチル−４−ヒドロキシ−５−メチルフェニル）プロピオネート］、２，２´−オキサミドビス［エチル３−（３，５−ジ−第３級ブチル−４−ヒドロキシフェニル）プロピオネート］、６−（４−ヒドロキシ−３，５−ジ−第３級ブチルアニリノ）−２，４−ジオクチルチオ−１，３，５−トリアジン、ビス［２−第３級ブチル−４−メチル−６−（２−ヒドロキシ−３−第３級ブチル−５−メチルベンジル）フェニル］テレフタレート、３，９−ビス｛２−［３−（３−第３級ブチル−４−ヒドロキシ−５−メチルフェニル）プロピオニルオキシ］−１，１−ジメチルエチル｝−２，４，８，１０−テトラオキサスピロ［５．５］ウンデカン、３，９−ビス｛２−［３−（３，５−ジ−第３級ブチル−４−ヒドロキシフェニル）プロピオニルオキシ］−１，１−ジメチルエチル｝−２，４，８，１０−テトラオキサスピロ［５．５］ウンデカンなどが挙げられる。リン系安定剤としては、例えば、トリスノニルフェニルホスファイト、トリス（２，４−ジ−第３級ブチルフェニル）ホスファイト、トリス〔２−第３級ブチル−４−（３−第３級ブチル−４−ヒドロキシ−５−メチルフェニルチオ）−５−メチルフェニル〕ホスファイト、トリデシルホスファイト、オクチルジフェニルホスファイト、ジ（デシル）モノフェニルホスファイト、ジ（トリデシル）ペンタエリスリトールジホスファイト、ジステアリルペンタエリスリトールジホスファイト、ジ(ノニルフェニル）ペンタエリスリトールジホスファイト、ビス（２，４−ジ−第３級ブチルフェニル）ペンタエリスリトールジホスファイト、ビス（２，６−ジ−第３級ブチル−４−メチルフェニル）ペンタエリスリトールジホスファイト、ビス（２，４，６−トリ−第３級ブチルフェニル）ペンタエリスリトールジホスファイト、テトラ（トリデシル）イソプロピリデンジフェノールジホスファイト、テトラ（トリデシル）−４，４´−ｎ−ブチリデンビス（２−第３級ブチル−５−メチルフェノール) ジホスファイト、ヘキサ（トリデシル）−１，１，３−トリス（２−メチル−４−ヒドロキシ−５−第３級ブチルフェニル）ブタントリホスファイト、テトラキス（２，４−ジ−第３級ブチルフェニル）ビフェニレンジホスホナイト、９，１０−ジハイドロ−９−オキサ−１０−ホスファフェナンスレン−１０−オキサイド、トリス（２−〔（２，４，８，１０−テトラキス−第３級ブチルジベンゾ〔ｄ，ｆ〕〔１，３，２〕ジオキサホスフェピン−６−イル）オキシ〕エチル）アミンなどが挙げられる。チオエーテル系安定剤としては、例えば、チオジプロピオン酸ジラウリル、ジミリスチル、ジステアリル等のジアルキルチオジプロピオネート化合物；テトラキス〔メチレン（３−ドデシルチオ）プロピオネート〕メタン等のポリオールのβ−アルキルメルカプトプロピオン酸エステル化合物；などが挙げられる。アミン系安定剤としては、例えば、ビス（２，２，６，６−テトラメチル−４−ピペリジル）セバケート、ビス（１，２，２，６，６−ペンタメチル−４−ピペリジル）−２−（３，５−ジ−第３級ブチル−４−ヒドロキシベンジル）−２−ブチルマロネート、ビス（１−アクリロイル−２，２，６，６−テトラメチル−４−ピペリジル）−ビス（３，５−ジ−第３級ブチル−４−ヒドロキシベンジル）マロネート、テトラキス（２，２，６，６−テトラメチル−４−ピペリジル）−１，２，３，４−ブタンテトラカルボキシレート、ポリ｛［６−（１，１，３，３−テトラメチルブチル）イミノ−ｓ−トリアジン−２，４−ジイル］［（２，２，６，６−テトラメチル−４−ピペリジル）イミノ］ヘキサメチレン［（２，２，６，６−テトラメチル−４−ピペリジル）イミノ］｝、ポリ｛（６−モルホリノ−ｓ−トリアジン−２，４−ジイル）［（２，２，６，６−テトラメチル−４−ピペリジル）イミノ］ヘキサメチレン［（２，２，６，６−テトラメチル−４−ピペリジル）イミノ］｝、１−ヒドロキシエチル−２，２，６，６−テトラメチル−４−ピペリジノール／コハク酸縮合物、塩化シアヌル／第３級オクチルアミン／１，６−ビス（２，２，６，６−テトラメチル−４−ピペリジルアミノ）ヘキサン縮合物などが挙げられる。アミン系安定剤とし��は、特に、ヒンダードアミン系安定剤が好ましく挙げられる。
【００３４】
（貼着剤層）
粘着剤層１８を構成するアクリル系粘着剤は、従来からアクリル系粘着剤として使用されている任意のアクリル系粘着剤が使用可能であり、例えば、アルキル  （メタ）  アクリレートを主体とし、該アルキル  （メタ）  アクリレートと共重合可能な改質モノマーとの共重合体が挙げられる。
この発明の一実施の形態の外貼り断熱シート１０は、再剥離可能に貼着できる再剥離型粘着剤が用いられている。
【００３５】
本発明の粘着剤層１８に用いられる粘着剤としては、ガラス面等に糊残りや汚染がなく、窓ガラス等の被着面Ｇの接着できる特性を有するものであれば特に限定されず用いることができる。
粘着剤としては、たとえば、アクリル系、天然ゴム系、合成ゴム系、エチレン−酢酸ビニル共重合体系、エチレン−アクリル酸エステル系、スチレン−イソプレンブロック共重合体、スチレン−ブタジエンブロック共重合体系、ポリウレタン系、ポリエステル系などの各種粘着剤があげられる。
【００３６】
アクリル粘着剤としては、単量体成分として炭素数１〜１４のアルキル基を有する（メタ）アクリレートを５０〜１００重量％含有する（メタ）アクリル系ポリマーをベースポリマーとして用いる。
【００３７】
本発明に用いられる（メタ）アクリル系ポリマーとしては、上述したものに該当する粘着性を有する（メタ）アクリル系ポリマーであれば特に限定されない。
【００３８】
なお、本発明における（メタ）アクリル系ポリマーとは、アクリル系ポリマーおよび／またはメタクリル系ポリマーをいう。また（メタ）アクリル酸アルキルとは、アクリル酸アルキルおよび／またはメタクリル酸アルキルをいい、（メタ）アクリレートとは、アクリレートおよび／またはメタクリレートをいう。
【００３９】
炭素数１〜１４のアルキル基を有す（メタ）アクリレートの具体例としては、たとえば、メチル（メタ）アクリレート、エチル（メタ）アクリレート、ｎ−ブチル（メタ）アクリレート、ｓ−ブチル（メタ）アクリレート、ｔ−ブチル（メタ）アクリレート、イソブチル（メタ）アクリレート、ヘキシル（メタ）アクリレート、２−エチルヘキシル（メタ）アクリレート、ｎ−オクチル（メタ）アクリレート、イソオクチル（メタ）アクリレート、ｎ−ノニル（メタ）アクリレート、イソノニル（メタ）アクリレート、ｎ−デシル（メタ）アクリレート、イソデシル（メタ）アクリレート、ｎ−ドデシル（メタ）アクリレート、ｎ−トリデシル（メタ）アクリレート、ｎ−テトラデシル（メタ）アクリレートなどがあげられる。
【００４０】
なかでも、本発明の粘着剤層１８を構成する粘着剤として再剥離型粘着剤を用いる場合には、ヘキシル（メタ）アクリレート、２−エチルヘキシル（メタ）アクリレート、ｎ−オクチル（メタ）アクリレート、イソオクチル（メタ）アクリレート、ｎ−ノニル（メタ）アクリレート、イソノニル（メタ）アクリレート、ｎ−デシル（メタ）アクリレート、イソデシル（メタ）アクリレート、ｎ−ドデシル（メタ）アクリレート、ｎ−トリデシル（メタ）アクリレート、ｎ−テトラデシル（メタ）アクリレートなどの炭素数６〜１４のアルキル基を有す（メタ）アクリレートが好適に用いられる。炭素数６〜１４のアルキル基を主成分とする（メタ）アクリレートからなる（メタ）アクリル系ポリマーを用いることにより、被着体への粘着力を低く制御することが容易となり、再剥離性に優れたものとなる。
【００４１】
上記アクリル系共重合体は架橋されているのが好ましく、架橋するには架橋剤が添加される。
架橋剤としては、従来よりアクリル系共重合体の架橋剤として使用されている架橋剤であれば特に限定されず、例えば、イソシアネート系架橋剤、エポキシ系架橋剤、アジリジン系架橋剤、キレート系架橋剤等が挙げられる。
【００４２】
粘着付与樹脂は、従来よりアクリル系粘着剤の粘着付与樹脂として使用されている粘着付与樹脂であれば特に限定されない。
【００４３】
上記アクリル系粘着剤には、本発明の効果を損なわない範囲内で、一般に粘着剤に添加されている、紫外線吸収剤、無機充填剤、  老化防止剤、酸化防止剤、顔料等が添加されてもよい。
【００４４】
上記基材１６に粘着剤層１８を積層した第２積層体７０の製造方法は、従来公知の任意の製造方法が採用されてよく、例えば、基材１６の片面にアクリル系粘着剤を直接塗工乾燥した後、離型フィルム５０をアクリル系粘着剤層１８に積層し、そのままロール状に巻いた、シート状の第２積層体にする方法が挙げられる。
【００４５】
又、異なる方法として、離型フィルム５０にアクリル系粘着剤を塗工乾燥し、アクリル系粘着剤層１８を形成した後、粘着剤層１８の離型フィルム５０が仮着された面とは反対側の面を基材１６の一方の面に積層する方法等が挙げられ、粘着剤層１８及び離型フィルム５０を積層したシート状の第２積層体７０にしてもよい。
【００４６】
前記離型フィルム５０は、従来より粘着テープ用に使用されている任意の離型紙が使用可能であり、例えば、クラフト紙、クルパック紙、上質紙等の紙や、ポリエチレンテレフタレート（PET）、ポリエチレン、ポリプロピレン、ポリエステル、ポリウレタン等の合成樹脂フィルム及びその積層フィルムの表面に長鎖アルキル系離型剤、シリコーン系離型剤等の離型剤を塗布したものが挙げられる。
【００４７】
又、離型フィルム５０の厚みは、厚いほうが好ましいが、厚いと使いにくくなるので、５０〜２００μｍが好ましい。
【００４８】
本発明における粘着剤層１８の形成方法に特に制限はなく、アクリル系粘着剤等の粘着剤をロール法、アプリケーター法、バーコーター法、及びナイフコーター法等により塗布することにより塗膜を形成した後、必要に応じて４０〜１３０℃程度の条件下、１〜３０分間乾燥させてもよい。
【００４９】
アクリル系粘着剤層１８の厚みは、粘着剤層の強度を向上させ接着力を確保する観点から、好ましくは２μｍ以上、１．５ｍｍ以下である。
【００５０】
粘着剤層１８及び離型フィルム５０は、支持材１４と基材１６を熱圧着するときの温度（180〜220℃）により変質しないものを選択しなければならない。
【００５１】
基材１６は、基材１６を構成する熱可塑性樹脂フィルムの粘着剤層１８を積層される面に、エアコロナ処理によって熱接着性改質層が形成されるとよい。さすれば、基材１６と粘着剤層１８とを一体として、窓ガラスの被着面Ｇから引き剥がすことができる。
【００５２】
次に、第１の外貼り断熱シート１０の製造方法について、主として図３（Ａ）に基づいて説明する。
第１の外貼り断熱シートの製造方法は、空気層形成材１２に成形される前の半溶融状態の熱可塑性合成樹脂フィルム状の第１積層体６０を送る工程と、
前記空気層形成材１２に積層される基材１６と、前記基材１６の空気層形成材とは反対の面に積層された粘着剤層１８と、前記粘着剤層の基材とは反対側の面に仮着された離型フィルム５０とを有する、第２積層体７０を準備する工程と、
第１積層体により空気層形成材を成形し、且つ、該空気層形成材１２と第２積層材体７０とを積層する工程と、
前記積層された空気層形成材１２と第２積層体７０の一方及び／又は他方から圧着して、空気層形成材１２と、第２積層体７０とを熱圧着する工程と、
支持材に成形される前の半溶融状態の熱可塑性合成樹脂フィルム状の支持材を、第１積層体からなる空気層形成材に熱圧着して、空気層形成材と支持材１４とを積層し、且つ、空気層形成材１２に支持材１４を形成する工程とを備え、
前記粘着剤層において被着面に貼着されるとともに、空気層形成材及び支持材が積層された基材とともに粘着剤層を被着面から引き剥がすことができることを特徴とする。
【００５３】
空気層形成材１２と第２積層体とを積層する工程は、基材１６に挟着材４０が積層され、且つ、基材１６に接着された挟着材４０と空気層形成材１２とを接着することを含むこと特徴とする。
【００５４】
次に、第２の外貼り断熱シート１０の製造方法について、主として図３（Ｂ）に基づいて説明する。
第２の外貼り断熱シートの製造方法は、空気層形成材１２に成形される前の半溶融状態の熱可塑性合成樹脂フィルム状の第１積層体６０を送る工程
前記基材１６の空気層形成材が積層される側とは反対の側に積層される粘着剤層１８と、前記粘着剤層の基材とは反対側の面に仮着された離型フィルム５０とを有する、第２積層体７０を準備する工程と、
前記空気層形成材１２に積層される基材１６を準備する工程と、
第１積層体６０により空気層形成材１２を形成し、且つ、前記空気層形成材１２のと基材１６とを接し合わせて、空気層形成材１２と基材１６とを積層する工程と、
前記積層された空気層形成材１２と基材１６の一方及び／又は他方から加圧して、空気層形成材１２と、基材１６とを熱圧着する工程と、
支持材に成形される前の半溶融状態の熱可塑性合成樹脂フィルム状の支持材１４を、第１積層体からなる空気層形成材に熱圧着して、空気層形成材と支持材１４とを積層し、且つ、空気層形成材１２に支持材１４を形成する工程と、
空気層形成材１２に接着された基材１６の空気層形成材とは反対側の側に、第２積層体７０の粘着剤層１８を接着する工程とを備え、
前記粘着剤層において被着面に貼着されるとともに、空気層形成材及び支持材が積層された基材とともに粘着剤層を被着面から引き剥がすことができることを特徴とする。
【００５５】
空気層形成材１２と基材１６とを積層する工程は、基材１２に挟着材４０が積層され、且つ、基材１６に接着された挟着材４０と空気層形成材１２とを接着することを含むことを特徴とする。
【００５６】
第１の外貼り断熱シート及び第２の外貼り断熱シートの製造方法は、空気層形成材に成形される前の半溶融状態の熱可塑性合成樹脂フィルム状の第１積層体６０により、空気層形成材１２を成形する工程は、ローラ８０によって、一方の空気層形成材１２に成形される前の半溶融状態の熱可塑性合成樹脂フィルム状の気胞粒フィルムを、気胞粒を有する気胞粒フィルム２０に成形するとともに、他方の空気層形成材に成形される前の半溶融状態の熱可塑性合成樹脂フィルム状のベースフィルムを、ベースフィルム２２に成形し、且つ、気胞粒フィルム２０の気胞粒２４の周辺とベースフィルム２２とを積層して空気層形成材１２に成形する工程を含むことを特徴とする。
更に、第１の外貼り断熱シート及び第２の外貼り断熱シートの製造方法は、ローラ８０とローラ８２が協働して、空気層形成材１２を構成するベースフィルム２２と、第２積層体７０に積層された挟着材４０と接着する工程を含む。
【００５７】
第１の外貼り断熱シート及び第２の外貼り断熱シートの製造方法は、前記第１積層体６０のベースフィルム２２の表面と、前記第２積層体７０の粘着剤層１８とは反対側の基材１６の側とを積層ローラ８０及び８２によって、積層する工程（積層工程）を含む。
第１の外貼り断熱シート及び第２の外貼り断熱シートの製造方法は、積層された第１積層体６０と基材１６の一方の面及び／又は他方の面から、ローラ８０及びローラ８２により、約１８０〜２２０℃の温度にて加熱して、第１積層体６０のベースフィルム１２２を、基材１６と接し合う側において熱圧着する工程（熱圧着工程）を含む。
第１の外貼り断熱シート及び第２の外貼り断熱シートの製造方法は、支持材に成形される前の半溶融状態の熱可塑性合成樹脂フィルム状の支持材１４を、ローラ８４によって、第１積層体からなる空気層形成材に熱圧着して、空気層形成材と支持材１４とを積層し、且つ、空気層形成材１２に支持材１４を熱圧着する工程を含む。
第２積層体７０は、前記基材１６の支持材１４が積層される面とは反対の面に積層される粘着剤層１８と、前記粘着剤層１８の基材１６とは反対側の面に仮着された離型フィルム５０とを積層されている。
第２の外貼り断熱シートの製造方法は、第２積層体７０を構成する粘着剤層１８が、基材１６とは反対側の面に離型フィルム５０が付着されている状態において、空気層形成材１２と支持材１４と基材１６とが一体となった状態で、ローラ８６によって、基材１６と接着されている。
【実施例】
【００５８】
本発明の一実施例である外貼り断熱シート１０は、
耐候性を有するポリエチレンフィルムで形成された気胞粒フィルム２０とベースフィルム２２を有する空気層形成材１２と、
空気層形成材１２の表面に積層された耐候性を有する、ポリエチレンフィルム（厚さ30〜40μm）で形成された支持材１４と、空気層形成材１２を構成するベースフィルム２２の裏面に積層された、ポリエチレンフィルム（厚さ30〜40μm）で形成された挟着材４０と、
前記支持材１４のうち一方の支持材１４の空気層形成材１２とは反対の面に積層された、ポリエチレンテレフタレートフィルム（厚さ１２μm）で形成された基材１６と、
前記基材１６の挟着材４０とは反対の面に、アクリル系粘着剤を添付してなる粘着剤層１８（厚さ約１mm）とを備え、
空気層形成材１２と支持材１４と基材１６と粘着剤層１８とを合わせた厚さは、約４ないし5mmであり、
前記粘着剤層１８において窓ガラスの被着面Ｇに貼着されるとともに、厚さ３mmの空気層形成材１２及び支持材１４が積層された基材１６とともに粘着剤層１８を窓ガラスの被着面Ｇから、一定期間経過後、例えば、貼着から約６ヶ月後に、空気層形成材１２と支持材１４と基材１６と粘着剤層１８とを一体として被着面Ｇから引き剥がすことができる。
【００５９】
気胞粒２４は、直径0.8mm〜1.2mmの平面視円形で、その高さが2.8mm〜3.2mmである。
気胞粒２４は、縦の並び（図５図示L1〜L4）が直線状であり、0.8mm〜1.2mmの間隔をおいて直線状に並んでいる。
気胞粒２４は、横の並び（図５図示R1〜R4）が直線状であり、隣接するL1の気胞粒２４とL2の気胞粒２４とが縦方向に約半径分ずれて、直線状に並んでいる。
【００６０】
基材１６を構成するポリエチレンテレフタレート（ＰＥＴ）樹脂フィルムの大気圧プラズマ処理又はコロナ処理された熱接着性改質層が形成された表面は、挟着材４０を構成するエアコロナ処理された熱接着性改質層が形成されたポリエチレン（ＰＥ）樹脂フィルムのエアコロナ処理面とを対向させて、接着剤及びアンカーコート剤を塗布することなく、温度１８０℃ないし２２０℃、加圧力０．４ＭＰａで１０秒間保持して加熱圧着して接着される。
基材１６を構成するポリエチレンテレフタレート（ＰＥＴ）樹脂フィルムの方が挟着材４０を構成するポリエチレン（ＰＥ）樹脂フィルムより融点が高い。
【００６１】
［評価方法］
（１）耐候性試験
JIS-L-0891 B法で行ったところ、部分的黄褐色の斑紋が見られる程度で問題がないことがわかった。
【００６２】
（２）断熱性試験
ガラス板の外側面に断熱シートを貼り付け試験片とする。室温が３℃程低下することがわかった。
（３）紫外線遮蔽率
Ａ波、Ｂ波の全体で、９５％以上の遮蔽率であった。
【００６３】
本発明の外貼り断熱シート１０を窓ガラスに貼る方法としては、図４に示すように、粘着剤層１８から離型フィルム５０を剥離して、粘着剤層１８を介して窓ガラスの被着面Ｇに貼り付ける方法が好ましい。
外貼り断熱シート１０は、窓ガラスを嵌め込む枠体（サッシ）の内側に、密に収まるように、略方形に形成するとよい。
【００６４】
以上のように、本発明の実施の形態は、前記記載で開示されているが、本発明は、これに限定されるものではない。
すなわち、本発明の技術的思想及び目的の範囲から逸脱することなく、以上説明した実施の形態に対し、機序、形状、材質、数量、位置又は配置等に関して、様々の変更を加えることができるものであり、それらは、本発明に含まれるものである。
【産業上の利用可能性】
【００６５】
本発明にかかる外貼り断熱シートは、断熱性を有する内装材として用いてもよく、窓ガラスの内側面に貼着してもよい。
【符号の説明】
【００６６】
１０  外貼り断熱シート
１２  空気層形成材
１４  支持材
１６  基材
１８  粘着剤層
２０  気胞粒フィルム
２２  ベースフィルム
２４  気胞粒
４０  挟着材
５０  離型フィルム
６０  第１積層体
７０  第２積層体
８０  ローラ
８２  ローラ
８４  押圧ローラ
８６  積層ローラ
Ｇ  被着面
【図１】
2019034513.tif 000003
【図２】
2019034513.tif 000004
【図３Ａ】
2019034513.tif 000005
【図３Ｂ】
2019034513.tif 000006
【図４】
2019034513.tif 000007
【図５】
2019034513.tif 000008
【手続補正書】
【提出日】平成29年9月4日(2017.9.4)
【手続補正１】
【補正対象書類名】明細書
【補正対象項目名】００１４
【補正方法】変更
【補正の内容】
【００１４】
（空気層形成材１２）
本発明の外貼り断熱シート１０の空気層形成材１２としては、厚みが５ｍｍ以下であることが好ましく、より好ましくは４ｍｍ以下である。空気層形成材１２が５ｍｍより厚いと、窓に貼り付けた際に窓枠（サッシ）との段差が発生し、窓の開閉ができなくなる場合がある。
【手続補正２】
【補正対象書類名】明細書
【補正対象項目名】００４９
【補正方法】変更
【補正の内容】
【００４９】
アクリル系粘着剤層１８の厚みは、粘着剤層の強度を向上させ接着力を確保する観点か
ら、好ましくは２μｍ以上、１．５ｍｍ以下であり、より好ましくは、２０μｍ以上、４０μｍ以下である。
【手続補正３】
【補正対象書類名】明細書
【補正対象項目名】００５８
【補正方法】変更
【補正の内容】
【００５８】
本発明の一実施例である外貼り断熱シート１０は、
耐候性を有するポリエチレンフィルムで形成された気胞粒フィルム２０とベースフィル
ム２２を有する空気層形成材１２と、
空気層形成材１２の表面に積層された耐候性を有する、ポリエチレンフィルム（厚さ30
〜40μm）で形成された支持材１４と、空気層形成材１２を構成するベースフィルム２２
の裏面に積層された、ポリエチレンフィルム（厚さ30〜40μm）で形成された挟着材４０
と、
前記支持材１４のうち一方の支持材１４の空気層形成材１２とは反対の面に積層された
、ポリエチレンテレフタレートフィルム（厚さ１２〜３０μm）で形成された基材１６と、
前記基材１６の挟着材４０とは反対の面に、アクリル系粘着剤を添付してなる粘着剤層
１８（厚さ約１mm）とを備え、
空気層形成材１２と支持材１４と基材１６と粘着剤層１８とを合わせた厚さは、約４な
いし5mmであり、
前記粘着剤層１８において窓ガラスの被着面Ｇに貼着されるとともに、厚さ３mmの空気
層形成材１２及び支持材１４が積層された基材１６とともに粘着剤層１８を窓ガラスの被
着面Ｇから、一定期間経過後、例えば、貼着から約６ヶ月後に、空気層形成材１２と支持
材１４と基材１６と粘着剤層１８とを一体として被着面Ｇから引き剥がすことができる。
【手続補正４】
【補正対象書類名】明細書
【補正対象項目名】００５９
【補正方法】変更
【補正の内容】
【００５９】
気胞粒２４は、直径８mm〜１２mmの平面視円形で、その高さが2.8mm〜４mmである。
気胞粒２４は、縦の並び（図５図示L1〜L4）が直線状であり、0.8mm〜1.2mmの間隔をおいて直線状に並んでいる。
気胞粒２４は、横の並び（図５図示R1〜R4）が直線状であり、隣接するL1の気胞粒２４
とL2の気胞粒２４とが縦方向に約半径分ずれて、直線状に並んでいる。